(57)【特許請求の範囲】
【請求項１】
支持体上に少なくともロイコ染料、該ロイコ染料を加熱時発色せしめる顕色剤と水溶性樹脂を含有する感熱発色層、及び該感熱発色層の上に少なくとも水溶性樹脂、耐水化剤と顔料を含有した保護層を積層してなる感熱記録材料において、感熱発色層の水溶性樹脂付着量と保護層中の水溶性樹脂付着量の合計が０．７〜１．０ｇ／ｍ２で、かつ、保護層中の水溶性樹脂付着量が０．５ｇ／ｍ２以下であり、保護層中の顔料の合計量が、水溶性樹脂量に対して３００重量％以上であること特徴とする感熱記録材料。
【発明の詳細な説明】
【０００１】
【発明の属する技術分野】
本発明は、ロイコ染料と該ロイコ染料を加熱時発色せしめる顕色剤との発色反応を利用した感熱記録材料に関し、耐水ブロッキング性に優れた感熱記録材料に関するものである。
【０００２】
【従来の技術】
従来、無色又は淡色の塩基性染料と呈色剤との発色反応を利用して熱により両発色物質を接触せしめて発色画像を得るようにした感熱記録材料はよく知られている。このような感熱記録材料は、記録装置がコンパクトでしかも安価であり、かつ保守が容易であることなどの利点を有し、ファクシミリや自動券売機、科学計測器の記録用媒体としてだけでなく、ＰＯＳラベル、ＣＡＤ、ＣＲＴ医療画像用などの各種プリンター、プロッターの出力媒体として広く利用されている。その結果、水性インキペン、油性インキペン、蛍光ペン、ジアゾ現像液あるいは接着剤、糊などに対する耐薬品性や耐水性などが要求されてきた。耐水性については、例えばハンディーターミナル用途及び産業用用途等、戸外で使用される場合も増え、水滴などが記録表面にかかり、擦れることによって記録面側が剥がれる（耐水擦れ強度の不足）、あるいは濡れた記録面側を内側にして折ると乾燥した後記録面側同士が貼り付きを起こす（耐水ブロッキング性の不足）などの問題点があり、記録層或いは保護層の耐水性の改善についても強く要望されている。
【０００３】
一方、この種感熱記録材料はＤＯＡ（アジピン酸ジオクチル）やＤＯＰ（フタル酸ジオクチル）などの可塑剤や油脂類などと接触すると、画像が消色したり、エタノール、酢酸エチルなどの溶剤により地肌部が発色したりして、画像の信頼性に劣るという欠点が存在し、これらの改善方法として感熱層上にオーバーコート層（保護層）を設けることが提案されている（特開昭５４−１２８３４７号公報、特開昭５４−３５９４号公報など）。これらのオーバーコート層を構成する成分としてはポリビニルアルコールや澱粉などの水溶性高分子などが主成分として用いられている。
このため、屋外でしかも雨天で保護層のある感熱記録材料を使用する場合、記録後の感熱記録材料同士が水に濡れた直後に接触すると感熱記録面とその裏面又は感熱記録面同士が接着してしまい、最悪の場合には感熱記録紙が紙層から剥離し、記録された情報が読み取れないという問題を生じたり、記録前の巻取の側面に水滴が落ちて感熱面とその裏面が水滴で接着することによりブロッキングを生じ、結果的に記録紙の送り不良を生じるなどの不具合が起きている。
これを解決するには感熱記録材料の保護層に耐水性を付与させる方法として、このような水溶性高分子と反応する架橋剤を併用することが行われているが、その効果は不十分である。
【０００４】
【発明が解決しようとする課題】
本発明は、上記の問題を解消すると共に、特に耐水ブロッキング性を改善した感熱記録材料を提供することをその課題とする。
【０００５】
【課題を解決するための手段】
本発明によれば、上記課題を解決するため、支持体上に少なくともロイコ染料、該ロイコ染料を加熱時発色せしめる顕色剤と水溶性樹脂を含有する感熱発色層、及び該感熱発色層の上に少なくとも水溶性樹脂、耐水化剤と顔料を含有した保護層を積層してなる感熱記録材料において、感熱発色層の水溶性樹脂付着量と保護層中の水溶性樹脂付着量の合計が０．７〜１．０ｇ／ｍ２で、かつ保護層中の水溶性樹脂付着量が０．５ｇ／ｍ２以下であり、保護層中の顔料の合計量が、水溶性樹脂量に対して３００重量％以上であること特徴とする感熱記録材料が提供される。
【０００６】
【発明の実施の形態】
以下、本発明を詳細に説明する。耐水ブロッキング発生のメカニズムについては、濡れた保護層面を合わせて乾燥せる過程で、保護層中に含まれる水溶性成分が溶出し、それが糊の役割をして記録体をブロッキングさせると考えられる。従って、耐水ブロッキング性を改善するために、保護層の水溶性樹脂付着量低減させることをおこなったが、その効果十分でなかった。そこで、保護層と感熱記録層の水溶性樹脂付着量を低減させること、すなわち、前記のように保護層と感熱記録層の水溶性樹脂付着量を０．７〜１．０ｇ／ｍ２、かつ、保護層中の水溶性樹脂付着量が０．５ｇ／ｍ２以下、好ましくは０．３ｇ／ｍ２以下としたころ、耐水ブロッキングに対して大きな効果があることを新たに見出し、本発明に到達することができた。さらに、保護層中の樹脂に対する顔料比率を上げること、好ましくは３００重量％以上とすることにより、耐水ブロッキングに対して、更に大きな効果が生じることが確認された。
【０００７】
本発明において、保護層を形成する主成分として用いられる材料としては、ポリビニルアルコール、変性ポリビニルアルコール、スチレン−無水マレイン酸共重合体及びそのエステル、ブタジエン−無水マレイン酸共重合体、エチレン−無水マレイン酸共重合体、イソブチレン−無水マレイン酸共重合体、スチレン−ブタジエン共重合体、スチレン−ブタジエン−アクリル酸共重合体、塩化ビニル（共）重合体、塩化ビニリデン（共）重合体、ポリ（メタ）アクリル酸及びそれらのアルカリ酸及びそれらのアルカリ塩、ポリ（メタ）アクリルアミド及びそれらのアリカリ塩、（メタ）アクリルアミド系共重合体及びそれらのアルカリ塩、ポリスチレンスルホン酸、ポリビニルピロリドン、エチレン−アクリル酸共重合体、酢酸ビニル−アクリル酸共重合体、酸化デンプン、リン酸化デンプン、ゼラチン、カルボキシメチルセルロース、メチルセルロース、ヒドロキシエチルセルロース、ポリエチレンイミン、アルギン酸ソーダ、ウレタン樹脂、エポキシ樹脂等の水溶性高分子化合物が挙げられる。
【０００８】
また、本発明の感熱記録材料における保護層には、必要に応じて本発明の目的を損なわない範囲で慣用の補助添加物成分、例えばフィラー、熱可融性物質（又は滑剤）、界面活性剤等を含有させることができる。この場合のフィラー、熱可融性物質（又は滑剤）の具体例としては、後述の感熱発色層との関連で例示されたものと同様のものが挙げられる。
【０００９】
本発明で使用される耐水化剤としては以下に示すものが挙げられる。
ホルマリン、グリオキザール、メラミン樹脂、ポリアミド樹脂、ポリアミドエピクロルヒドリン樹脂、ケトンアルデヒド樹脂、ポリエチレンイミン樹脂等が挙げられる、感熱発色層で用いられるロイコ染料は、単独又は２種以上混合して用いられるが、このようなロイコ染料としては、この種の感熱材料に用いられているものが任意に適用され、例えば、トリフェニルメタン系、フルオラン系、フェノチジアン系、オーラミン系、スピロピラン系、インドリノフタリド系等の染料のロイコ化合物が好ましく用いられる。
【００１０】
このようなロイコ染料の具体例としては、例えば以下に示すようなものが挙げられる。
３，３−ビス（ｐ−ジメチルアミノフェニル）−フタリド、３，３−ビス（ｐ−ジメチルアミノフェニル）−６−ジメチルアミノフタリド（別名クリスタルバイオレットラクトン）、３，３−ビス（ｐ−ジメチルアミノフェニル）−６−ジエチルアミノフタリド、３，３−ビス（ｐ−ジメチルアミノフェニル）−６−クロルフタリド、３，３−ビス（ｐ−ジブチルアミノフェニル）フタリド、３−シクロヘキシルアミノ−６−クロルフルオラン、３−ジメチルアミノ−５，７−ジメチルフルオラン、３−Ｎ−メチル−Ｎ−イソブチル−６−メチル−７−アニリノフルオラン、３−Ｎ−エチル−Ｎ−イソアミル−６−メチル−７−アニリノフルオラン、３−ジエチルアミノ−７−クロロフルオラン、３−ジエチルアミノ−７−メチルフルオラン、３−ジエチルアミノ−７，８−ベンズフルオラン、３−ジエチルアミノ−６−メチル−７−クロルフルオラン、３−（Ｎ−ｐ−トリル−Ｎ−エチルアミノ）−６−メチル−７−アニリノフルオラン、３−ピロリジノ−６−メチル−７−アニリノフルオラン、２−｛Ｎ−（３’−トリフルオルメチルフェニル）アミノ｝−６−ジエチルアミノフルオラン、２−｛３，６−ビス（ジエチルアミノ）−９−（ｏ−クロルアニリノ）キサンチル安息香酸ラクタム｝、３−ジエチルアミノ−６−メチル−７−（ｍ−トリクロロメチルアニリノ）フルオラン、３−ジエチルアミノ−７−（ｏ−クロルアニリノ）フルオラン、３−ジブチルアミノ−７−（ｏ−クロルアニリノ）フルオラン、３−Ｎ−メチル−Ｎ−アミルアミノ−６−メチル−７−アニリノフルオラン、３−Ｎ−メチル−Ｎ−シクロヘキシルアミノ−６−メチル−７−アニリノフルオラン、３−ジエチルアミノ−６−メチル−７−アニリノフルオラン、３−ジエチルアミノ−６−メチル−７−（２’，４’−ジメチルアニリノ）フルオラン、３−（Ｎ，Ｎ−ジエチルアミノ）−５−メチル−７−（Ｎ，Ｎ−ジベンジルアミノ）フルオラン、ベンゾロイコメチレンブルー、６’−クロロ−８’−メトキシ−ベンゾインドリノ−スピロピラン、６’−ブロモ−３’−メトキシ−ベンゾインドリノ−スピロピラン、３−（２’−ヒドロキシ−４’−ジメチルアミノフェニル）−３−（２’−メトキシ−５’−クロルフェニル）フタリド、３−（２’−ヒドロキシ−４’−ジメチルアミノフェニル）−３−（２’−メトキシ−５’−ニトロフェニル）フタリド、３−（２’−ヒドロキシ−４’−ジエチルアミノフェニル）−３−（２’−メトキシ−５’−メチルフェニル）フタリド、３−（２’−メトキシ−４’−ジメチルアミノフェニル）−３−（２’−ヒドロキシ−４’−クロル−５’−メチルフェニル）フタリド、３−モルホリノ−７−（Ｎ−プロピル−トリフルオロメチルアニリノ）フルオラン、３−ピロリジノ−７−トリフルオロメチルアニリノフルオラン、３−ジエチルアミノ−５−クロロ−７−（Ｎ−ベンジル−トリフルオロメチルアニリノ）フルオラン、３−ピロリジノ−７−（ジ−ｐ−クロルフェニル）メチルアミノフルオラン、３−ジエチルアミノ−５−クロル−７−（α−フェニルエチルアミノ）フルオラン、３−（Ｎ−エチル−ｐ−トルイジノ）−７−（α−フェニルエチルアミノ）フルオラン、３−ジエチルアミノ−７−（��−メトキシカルボニルフェニルアミノ）フルオラン、３−ジエチルアミノ−５−メチル−７−（α−フェニルエチルアミノ）フルオラン、３−ジエチルアミノ−７−ピペリジノフルオラン、２−クロロ−３−（Ｎ−メチルトルイジノ）−７−（ｐ−ｎ−ブチルアニリノ）フルオラン、３−（Ｎ−メチル−Ｎ−イソプロピルアミノ）−６−メチル−７−アニリノフルオラン、３−ジブチルアミノ−６−メチル−７−アニリノフルオラン、３，６−ビス（ジメチルアミノ）フルオレンスピロ（９，３’）−６’−ジメチルアミノフタリド、３−（Ｎ−ベンジル−Ｎ−シクロヘキシルアミノ）−５，６−ベンゾ−７−α−ナフチルアミノ−４’−ブロモフルオラン、３−ジエチルアミノ−６−クロル−７−アニリノフルオラン、３−Ｎ−エチル−Ｎ−（２−エトキシプロピル）アミノ−６−メチル−７−アニリノフルオラン、３−Ｎ−エチル−Ｎ−テトラヒドロフルフリルアミノ−６−メチル−７−アニリノフルオラン、３−ジエチルアミノ−６−メチル−７−メシチジノ−４’，５’−ベンゾフルオラン、３−（ｐ−ジメチルアミノフェニル）−３−｛１，１−ビス（ｐ−ジメチルアミノフェニル）エチレン−２−イル｝フタリド、３−（ｐ−ジメチルアミノフェニル）−３−（１，１−ビス（ｐ−ジメチルアミノフェニル）エチレン−２−イル）−６−ジメチルアミノフタリド、３−（ｐ−ジメチルアミノフェニル）−３−（１−ｐ−ジメチルアミノフェニル−１−フェニルエチレン−２−イル）フタリド、３−（ｐ−ジメチルアミノフェニル）−３−（１−ｐ−ジメチルアミノフェニル−１−ｐ−クロロフェニルエチレン−２−イル）−６−ジメチルアミノフタリド、３−（４’−ジメチルアミノ−２’−メトキシ）−３−（１”−ｐ−ジメチルアミノフェニル−１”−ｐ−クロロフェニル−１”，３”−ブタジエン−４”−イル）ベンゾフタリド、３−（４’−ジメチルアミノ−２’−ベンジルオキシ）−３−（１”−ｐ−ジメチルアミノフェニル−１”−フェニル−１”，３”−ブタジエン−４”−イル）ベンゾフタリド、３−ジメチルアミノ−６−ジメチルアミノ−フルオレン−９−スピロ−３’−（６’−ジメチルアミノ）フタリド、３，３−ビス｛２−（ｐ−ジメチルアミノフェニル）−２−（ｐ−メトキシフェニル）エテニル｝−４，５，６，７−テトラクロロフタリド、３−ビス｛１，１−ビス（４−ピロリジノフェニル）エチレン−２−イル｝−５，６−ジクロロ−４，７−ジブロモフタリド、ビス（Ｐ−ジメチルアミノスチリル）−１−ナフタレンスルホニルメタン、ビス（Ｐ−ジメチルアミノスチリル）−１−Ｐ−トリルスルホニルメタン等。
【００１１】
また、本発明の感熱発色層における顕色剤としては、前記ロイコ染料を接触時発色させる電子受容性の種々の化合物、例えばフェノール性化合物、チオフェノール性化合物、チオ尿素誘導体、有機酸及びその金属塩等が好ましく適用され、その具体例としては以下に示すようなものが挙げられる。
【００１２】
４，４’−イソプロピリデンジフェノール、４，４’−イソプロピリデンビス−（ｏ−メチルフェノール）、４，４’−セカンダリーブチリデンビスフェノール、４，４’−イソプロピリデンビス（２−ターシャリーブチルフェノール）、４，４’−シクロヘキシリデンジフェノール、４，４’−イソプロピリデンビス（２−クロロフェノール）、２，２’−メチレンビス（４−メチル−６−ターシャリーブチルフェノール）、２，２’−メチレンビス（４−エチル−６−ターシャリーブチルフェノール、４，４’−ブチリデンビス（６−ターシャリーブチル−２−メチルフェノール）、１，１，３−トリス（２−メチル−４−ヒドロキシ−５−ターシャリーブチルフェニル）ブタン、１，１，３−トリス（２−メチル−４−ヒドロキシ−５−シクロヘキシルフェニル）ブタン、４，４’−チオビス（６−ターシャリーブチル−２−メチルフェノール）、４，４’−ジフェノールスルホン、４−イソプロポキシ−４’−ヒドロキシジフェニルスルホン、４−ベンジルオキシ−４’−ヒドロキシジフェニルスルホン、４，４’−ジフェノールスルホキシド、ｐ−ヒドロキシ安息香酸イソプロピル、ｐ−ヒドロキシ安息香酸ベンジル、プロトカテキュ酸ベンジル、没食子酸ステアリル、没食子酸ラウリル、没食子酸オクチル、１，７−ビス（４−ヒドロキシフェニルチオ）−３，５−ジオキサヘプタン、１，５−ビス（４−ヒドロキシフェニルチオ）−３−オキサペンタン、１，３−ビス（４−ヒドロキシフェニルチオ）プロパン、１，３−ビス（４−ヒドロキシフェニルチオ）−２−ヒドロキシプロパン、Ｎ，Ｎ’−ジフェニルチオ尿素、Ｎ，Ｎ’−ジ（ｍ−クロロフェニル）チオ尿素、サリチルアニリド、５−クロロ−サリチルアニリド、２−ヒドロキシ−３−ナフトエ酸、２−ヒドロキシ−１−ナフトエ酸、１−ヒドロキシ−２−ナフトエ酸、ヒドロキシナフトエ酸の亜鉛、アルミニウム、カルシウム等の金属塩、ビス−（４−ヒドロキシフェニル）酢酸メチルエステル、ビス−（４−ヒドロキシフェニル）酢酸ベンジルエステル、１，３−ビス（４−ヒドロキシクミル）ベンゼン、１，４−ビス（４−ヒドロキシクミル）ベンゼン、２，４’−ジフェノールスルホン、３，３’−ジアリル−４，４’−ジフェノールスルホン、α，α−ビス（４−ヒドロキシフェニル）−α−メチルトルエン、チオシアン酸亜鉛のアンチピリン錯体、テトラブロモビスフェノールＡ、テトラブロモビスフェノールＳ、４，４’−チオビス（２−メチルフェノール）、４，４’−チオビス（２−クロロフェノール）等。
【００１３】
本発明の感熱記録材料を製造するために、ロイコ染料及び顕色剤を支持体上に結合支持させる場合、慣用の種々の結合剤を適宜用いることができ、その具体例としては、例えば以下のものが挙げられる。
ポリビニルアルコール、澱粉及びその誘導体、ヒドロキシエチルセルロース、ヒドロキシエチルセルロース、カルボキシメチルセルロース、メチルセルロース、エチルセルロース等のセルロース誘導体、ポリアクリル酸ソーダ、ポリビニルピロリドン、アクリルアミド／アクリル酸エステル共重合体、アクリルアミド／アクリル酸エステル／メタクリル酸三元共重合体、スチレン／無水マレイン酸共重合体アルカリ塩、イソブチレン／無水マレイン酸共重合体アルカリ塩、ポリアクリルアミド、アルギン酸ソーダ、ゼラチン、カゼイン等の水溶性高分子の他、ポリ酢酸ビニル、ポリウレタン、ポリアクリル酸、ポリアクリル酸エステル、塩化ビニル／酢酸ビニル共重合体、ポリブチルメタクリレート、エチレン／酢酸ビニル共重合体等のエマルジョンやスチレン／ブタジエン共重合体、スチレン／ブタジエン／アクリル系共重合体等のラテックス等。
【００１４】
また、本発明においては、感度向上剤として種々の熱可融性物質を使用することができ、その具体例としては以下に示すものが挙げられるが、これらに限定されるものではない。ステアリン酸、ベヘン酸等の脂肪酸類、ステアリン酸アミド、パルチミン酸アミド等の脂肪酸アミド類、ステアリン酸亜鉛、ステアリン酸アルミニウム、ステアリン酸カルシウム、パルチミン酸亜鉛、ベヘン酸亜鉛等の脂肪酸金属塩類、Ｐ−ベンジルビフェニル、ターフェニル、トリフェニルメタン、ｐ−ベンジルオキシ安息香酸ベンジル、β−ベンジルオキシナフタレン、β−ナフトエ酸フェニル、１−ヒドロキシ−２−ナフトエ酸フェニル、１−ヒドロキシ−２−ナフトエ酸メチル、ジフェニルカーボネート、グレヤコールカーボネート、テレフタル酸ジベンジル、テレフタル酸ジメチル、１，４−ジメトキシナフタレン、１，４−ジエトキシナフタレン、１，４−ジベンジロキシナフタレン、１，２−ジフェノキシエタン、１，２−ビス（３−メチルフェノキシ）エタン、１，２−ビス（４−メチルフェノキシ）エタン、１，４−ジフェノキシ−２−ブテン、１，２−ビス（４−メトキシフェニルチオ）エタン、ジベンゾイルメタン、１，４−ジフェニルチオブタン、１，４−ジフェニルチオ−２−ブテン、１，３−ビス（２−ビニルオキシエトキシ）ベンゼン、１，４−ビス（２−ビニルオキシエトキシ）ベンゼン、ｐ−（２−ビニルオキシエトキシ）ビフェニル、ｐ−アリールオキシビフェニル、ｐ−プロパギルオキシビフェニル、ジベンゾイルオキシメタン、ジベンゾイルオキシプロパン、ジベンジルジスルフィド、１，１−ジフェニルエタノール、１，１−ジフェニルプロパノール、ｐ−ベンジルオキシベンジルアルコール、１，３−フェノキシ−２−プロパノール、Ｎ−オクタデシルカルバモイル−ｐ−メトキシカルボニルベンゼン、Ｎ−オクタデシルカルバモイルベンゼン、１，２−ビス（４−メトキシフェノキシ）プロパン、１，５−ビス（４−メトキシフェノキシ）−３−オキサペンタン、シュウ酸ジベンジル、シュウ酸ビス（４−メチルベンジル）、シュウ酸ビス（４−クロロベンジル）等。
【００１５】
なお、本発明により感熱記録材料を得る場合には、ロイコ染料、顕色剤、本発明の化合物と共に必要に応じこの種の感熱記録材料に慣用される添加成分、例えば填料、界面活性剤等を併用することができる。この場合、填料として例えば炭酸カルシウム、シリカ、酸化亜鉛、酸化チタン、水酸化アルミニウム、水酸化亜鉛、硫酸バリウム、クレー、カオリン、タルク、表面処理されたカルシウムやシリカ等の無機系微粉末の他、尿素−ホルマリン樹脂、スチレン−メタクリル酸共重合体、ポリスチレン樹脂、塩化ビニリデン系樹脂などの有機系の微粉末を挙げることができる。また、層構成に関しては保護層、バック層の他に必要に応じてアンダー層を設けることができる。また、本発明に用いられる支持体は格別の限定は無く、例えば上質紙、再生紙、片艶紙、耐油紙、コート紙、アート紙、キャストコート紙、微塗工紙、樹脂ラミネート紙、ポリオレフィン系合成紙、合成樹脂フィルム等を適宜使用できる。
【００１６】
【実施例】
以下、本発明を実施例及び比較例によって説明する。なお、以下における「部」及び「％」はいずれも重量基準である。
感熱発色層塗布液（サーマル液）の調製
［Ａ液］
３−ジブチルアミノ−６−メチル−Ｎ−７−アニリノフルオラン  ２０部
ポリビニルアルコールの１０％水溶液                          ２０部
水                                                          ６０部
［Ｂ液］
４−イソプロポキシ−４’−ヒドロキシジフェニルスルホン      ２０部
ポリビニルアルコールの１０％水溶液                          ２５部
水                                                          ５０部
［Ｃ液］
シリカ                                                      ２０部
ポリビニルアルコールの１０％水溶液                          ２０部
水                                                          ６０部
上記の混合物のそれぞれを磁性ボールミル中で２日間粉砕して［Ａ液］、［Ｂ液］及び［Ｃ液］を調製した。
＜サーマル液＞
［Ａ液］                                                    １５部
［Ｂ液］                                                    ４５部
〔Ｃ液〕                                                    ４０部
【００１７】
保護層塗布液（オーバー液）の調製
［Ｄ液］
水酸化アルミニウム                                          ２０部
ポリビニルアルコール１０％水溶液                            ２０部
水                                                          ６０部
上記混合物を磁性ボールミル中で２日間粉砕して［Ｄ液］を調製した。
＜オーバー液＞
［Ｄ液］                                  表１記載の添加量    Ｘ部
１０％ポリビニルアルコール水溶液                          １００部
３０％ステアリン酸亜鉛分散液                                  ２部
耐水化剤                                                    ５０部
上記比率にて混合撹拌し、オーバー液を調製した。
【００１８】
塗布サンプルの作製
支持体上にサーマル液を、表１記載の樹脂付着量になるように塗布乾燥し、感熱発色層塗工済紙を得る。次に、感熱発色層塗工済紙上に、オーバー液を乾燥後の表１記載の樹脂付着となるように塗布乾燥し、保護層を形成する。上述のようにして作製したサンプルを、キャレンダー処理し感熱記録材料を得る。
【００１９】
［耐水ブロッキング試験法］
得られた感熱記録材料をラベルプリンターＭ−４８００ＲＶ（サトー社製）にて印宇をおこない以下の試験をおこなった。記録後の感熱記録紙の記録面に水滴を垂らした後、記録面が重ね合うように、もう一枚の記録紙を重ねあわせる。１００ｇ／ｍ2の荷重をかけ２０℃６５％ＲＨの環境に２４時間放置し完全乾燥させたのちに、両者を引き剥がしブロッキングの程度を確認した。
ランク１：ブロッキングが激しく記録紙が破ける
ランク２：ブロッキングが生じ、文字及びバーコードの判別不能
ランク３：ブロッキングが生じるが、文字及びバーコードの判別可能
ランク４：ブロッキングはないが剥離に抵抗あり
ランク５：ブロッキングなし
【００２０】
【表１】
0004223644.tif 000002
【００２１】
【発明の効果】
本発明によれば、前記構成を採用したので、耐水ブロッキングに優れた感熱記録材料が提供できる。